본 발명 의 일 특징 에 따른 염료 감응 형 태양 전지 제조 방법 에 따르 면 , 제 1 전도 층 이 형성 된 제 1 기판 위 에 산화 티타늄 슬러리 를 도포 하 여 산화 티타늄 층 을 형성 한다 . 상기 산화 티타늄 층 을 건조 한다 . 상기 산화 티타늄 층 을 자외선 - 오존 처리 한다 . 상기 산화 티타늄 층 을 열처리 하 여 소결 한다 . 상기 산화 티타늄 층 에 염료 를 흡착 시킨다 . 제 2 전도 층 및 백금 층 을 포함 하 는 제 2 기판 을 상기 제 1 기판 과 결합 시킨다 . 상기 제 1 기판 과 제 2 기판 사이 에 전해질 을 제공 한다 .